(57)【特許請求の範囲】
【請求項１】
（Ａ）ポリオレフィン樹脂、ポリエステル樹脂およびポリカーボネート樹脂からなる群から選択される合成樹脂１００重量部に、（Ｂ）下記一般式（ＩＩ）で表されるコレステロール誘導体０．１〜５０重量部を添加した合成樹脂組成物。
【化２】
0004488397.tif 000024
（式中、Ｒはｎが１の場合は水素原子、炭素原子数１〜３０のアルキル基、アルケニル基、アルキニル基、シクロアルキル基、シクロアルケニル基、アリール基、アルキルアリール基、アリールアルキル基、Ｒ１Ｒ２Ｒ３Ｓｉ−（ここでＲ１、Ｒ２、Ｒ３は炭素原子数１〜４のアルキル基を表す。）又はＨ−（ＯＲ４）ｍ−（ここでＲ４は炭素原子数２〜４のアルキレン基を、ｍは２〜１０の整数を表す。）であるかあるいは、ヒドロキシ基及び／又はカルボキシル基で置換されたアルキル基、アルケニル基、アルキニル基、シクロアルキル基、シクロアルケニル基、アリール基、アルキルアリール基又はアリールアルキル基を、ｎが２の場合は炭素原子数２〜８のアルキレン基を、Ｘは−Ｏ−、（Ｒ側）−ＣＯＯ−、−ＯＣＯＯ−または（Ｒ側）−ＳＯ３−を、ｎは１または２を表す。）
【請求項２】
一般式（ＩＩ）におけるＸが（Ｒ側）−ＣＯＯ−である請求項１記載の合成樹脂組成物。
【請求項３】
一般式（ＩＩ）におけるＲがアルキル基である請求項１又は２記載の合成樹脂組成物。
【請求項４】
合成樹脂がポリオレフィン樹脂である請求項１〜３のいずれかに記載の合成樹脂組成物。
【請求項５】
合成樹脂がポリエステル樹脂である請求項１〜３のいずれかに記載の合成樹脂組成物。
【請求項６】
合成樹脂がポリカーボネート樹脂である請求項１〜３のいずれかに記載の合成樹脂組成物。
【発明の詳細な説明】
【０００１】
【発明の属する技術分野】
本発明は、シクロペンタノぺルヒドロフェナントレン骨格を有する化合物（以下ステロイド）が添加された合成樹脂に関し、より詳細には、コレステロール誘導体などのステロイドを添加することにより加工性や柔軟性が改善された合成樹脂組成物を提供する。
【０００２】
【従来の技術および問題点】
合成樹脂は、物理的、化学的特性に優れ、建材、自動車部品、農業用資材、家電製品、雑貨などに広く用いられている。このように合成樹脂は優れた特性を有するものの、加工性や柔軟性が不足して生産性や実用性の向上が望まれている。
【０００３】
加工性については、加工機からの剥離性（離型性）改善や加工機中での流動性改善のための滑剤としてパラフィン、塩素化炭化水素、脂肪酸とそのアミド化合物、エステル化合物、ポリグリコール、金属石鹸などが知られている。また、加工サイクル向上のための造核剤としてｐ−ｔ−ブチル安息香酸アルミニウム、ジベンジリデンソルビトール類、芳香族リン酸エステル金属塩などが知られている。
【０００４】
また、合成樹脂の柔軟性を向上する目的でフタル酸エステル、アジピン酸エステル、リン酸エステル、塩素化パラフィン、エポキシ化合物などを用いることが公知である。
【０００５】
しかし、従来公知の可塑剤、滑剤、造核剤は可塑化効果、滑剤としての効果、造核剤としての効果が不足していたり、合成樹脂との親和性が不足していてブリードやブルームを起こして外観を損ねるなど満足のいくものではなかった。
【０００６】
【問題点を解決するための手段】
本発明者らは、懸かる現状に鑑み鋭意検討を重ねた結果、ステロイドを添加することにより合成樹脂の柔軟性や加工性を改良できることを見出し本発明に到達した。
【０００７】
即ち、本発明の第１は、ポリオレフィン樹脂、ポリエステル樹脂およびポリカーボネート樹脂からなる群から選択される合成樹脂１００重量部に、（Ｂ）下記一般式（ＩＩ）で表されるコレステロール誘導体０．１〜５０重量部を添加した合成樹脂組成物を提供する。
【化４】
0004488397.tif 000002
（式中、Ｒはｎが１の場合は水素原子、炭素原子数１〜３０のアルキル基、アルケニル基、アルキニル基、シクロアルキル基、シクロアルケニル基、アリール基、アルキルアリール基、アリールアルキル基、Ｒ１Ｒ２Ｒ３Ｓｉ−（ここでＲ１、Ｒ２、Ｒ３は炭素原子数１〜４のアルキル基を表す。）又はＨ−（ＯＲ４）ｍ−（ここでＲ４は  炭素原子数２〜４のアルキレン基を、ｍは２〜１０の整数を表す。）であるかあるいは、ヒドロキシ基及び／又はカルボキシル基で置換されたアルキル基、アルケニル基、アルキニル基、シクロアルキル基、シクロアルケニル基、アリール基、アルキルアリール基又はアリールアルキル基を、ｎが２の場合は炭素原子数２〜８のアルキレン基を、Ｘは−Ｏ−、（Ｒ側）−ＣＯＯ−、−ＯＣＯＯ−または（Ｒ側）−ＳＯ３−を、ｎは１または２を表す。）
また本発明の第２は、一般式（ＩＩ）におけるＸが（Ｒ側）−ＣＯＯ−である本発明の第１の合成樹脂組成物を提供する。また本発明の第３は、一般式（ＩＩ）におけるＲがアルキル基である本発明の第１又は２の合成樹脂組成物を提供する。また本発明の第４は、合成樹脂がポリオレフィン樹脂である本発明の第１〜３のいずれかの合成樹脂組成物を提供する。また本発明の第５は、合成樹脂がポリエステル樹脂である本発明の第１〜３のいずれかの合成樹脂組成物を提供する。また本発明の第６は、合成樹脂がポリカーボネート樹脂である本発明の第１〜３のいずれかの合成樹脂組成物を提供する。
【０００８】
以下に本発明を詳細に説明する。
【０００９】
本発明に用いられる合成樹脂としては、ポリプロピレン、高密度ポリエチレン、低密度ポリエチレン、直鎖低密度ポリエチレン、ポリブテン−１、ポリ３−メチルペンテン、ポリ４−メチルペンテン−１等のα−オレフィン重合体またはエチレン−酢酸ビニル共重合体、エチレン−プロピレン共重合体などのポリオレフィンおよびこれらの共重合体、ポリ塩化ビニル、ポリ塩化ビニリデン、塩素化ポリエチレン、塩素化ポリプロピレン、ポリフッ化ビニリデン、塩化ゴム、塩化ビニル−酢酸ビニル共重合体、塩化ビニル−エチレン共重合体、塩化ビニル−塩化ビニリデン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂、石油樹脂、クマロン樹脂、ポリスチレン、ポリ酢酸ビニル、アクリル樹脂、スチレン及び／又はα−メチルスチレンと他の単量体（例えば、無水マレイン酸、フェニルマレイミド、メタクリル酸メチル、ブタジエン、アクリロニトリル等）との共重合体（例えば、ＡＳ樹脂、ＡＢＳ樹脂、ＭＢＳ樹脂、耐熱ＡＢＳ樹脂等）、ポリメチルメタクリレート、ポリビニルアルコール、ポリビニルホルマール、ポリビニルブチラール、ポリエチレンテレフタレート及びポリテトラメチレンテレフタレート等の直鎖ポリエステル、ポリフェニレンオキサイド、ポリカプロラクタム及びポリヘキサメチレンアジパミド等のポリアミド、ポリカーボネート、分岐ポリカーボネート、ポリアセタール、ポリフェニレンサルファイド、ポリウレタン、繊維素系樹脂等の熱可塑性樹脂及びこれらのブレンド物あるいはフェノール樹脂、ユリア樹脂、メラミン樹脂、エポキシ樹脂、不飽和ポリエステル樹脂等の熱硬化性樹脂を挙げることができる。更に、イソプレンゴム、ブタジエンゴム、アクリロニトリル−ブタジエン共重合ゴム、スチレン−ブタジエン共重合ゴム等のエラストマーであってもよい。本発明の合成樹脂には、このようにエラストマーも含まれる。
【００１０】
これら樹脂としては、重合度（分子量）、分子量分布、立体規則の有無や程度、密度、軟化点、溶媒への不溶分の割合、重合触媒の種類（例えば、ルイス酸触媒、メタロセン触媒等）や触媒の失活および除去工程の種類などにより本発明の効果の程度に差異はあるものの、いずれにおいても有効である。
【００１２】
これらステロイドとしては、下記一般式（II）で表されるコレステロールおよびその誘導体が好ましい。
【００１３】
【化５】
0004488397.tif 000003
（式中、Ｒはｎが１の場合は水素原子、炭素原子数１〜３０のアルキル基、アルケニル基、アルキニル基、シクロアルキル基、シクロアルケニル基、アリール基、アルキルアリール基、アリールアルキル基、Ｒ1Ｒ2Ｒ3Ｓｉ−（ここでＲ1、Ｒ2、Ｒ3は炭素原子数１〜４のアルキル基を表す。）又はＨ−（ＯＲ4）m−（ここでＲ4は炭素原子数２〜４のアルキレン基を、ｍは２〜１０の整数を表す。）であるかあるいは、ヒドロキシ基及び／又はカルボキシル基で置換されたアルキル基、アルケニル基、アルキニル基、シクロアルキル基、シクロアルケニル基、アリール基、アルキルアリール基又はアリールアルキル基を、ｎが２の場合は炭素原子数２〜８のアルキレン基を、Ｘは−Ｏ−、（Ｒ側）−ＣＯＯ−、−ＯＣＯＯ−または（Ｒ側）−ＳＯ3−を、ｎは１または２を表す。）
【００１４】
上記一般式（II）におけるＲで表される炭素原子数１〜３０のアルキル基としては、例えば、メチル、エチル、プロピル、イソプロピル、ブチル、第二ブチル、第三ブチル、ペンチル、ヘキシル、へプチル、オクチル、ノニル、イソノニル、デシル、ウンデシル、ドデシル、トリデシル、テトラデシル、ペンタデシル、ヘキサデシル、ヘプタデシル、オクタデシル、ベヘニルなどの直鎖又は分岐のアルキル基が挙げられる。アルケニル基としてはエテニル、プロペニル、ブテニル、オレイル、リノレイル、リノレニルなどが挙げられる。アルキニル基としてはアセチルなどが挙げられる。シクロアルキル基としてはシクロプロピル、シクロペンチル、シクロヘキシル、シクロヘプチルなどが挙げられる。シクロアルケニル基としてはシクロヘキセニルなどが挙げられる。アリール基としてはフェニル、ナフチル、ビフェニルなどが挙げられる。アルキルアリール基としてはメチルフェニル、ブチルフェニル、ノニルフェニルなどが挙げられる。アリールアルキル基としてはベンジル、フェネチル、フェニルブチルなどが挙げられる。Ｒ1Ｒ2Ｒ3Ｓｉ−としてはトリメチルシリルなどが挙げられる。Ｒ4の炭素原子数２〜４のアルキレン基としては、エチレン、プロピレン、トリメチレン、１，４−ブチレンなどが挙げられる。
【００１５】
一般式（II）で表される化合物としては、より具体的には以下の化合物Ｎｏ．１〜１７が挙げられる。
【００１６】
【化６】
0004488397.tif 000004
【００１７】
【化７】
0004488397.tif 000005
【００１８】
【化８】
0004488397.tif 000006
【００１９】
【化９】
0004488397.tif 000007
【００２０】
【化１０】
0004488397.tif 000008
【００２１】
【化１１】
0004488397.tif 000009
【００２２】
【化１２】
0004488397.tif 000010
【００２３】
【化１３】
0004488397.tif 000011
【００２４】
【化１４】
0004488397.tif 000012
【００２５】
【化１５】
0004488397.tif 000013
【００２６】
【化１６】
0004488397.tif 000014
【００２７】
【化１７】
0004488397.tif 000015
【００２８】
【化１８】
0004488397.tif 000016
【００２９】
【化１９】
0004488397.tif 000017
【００３０】
【化２０】
0004488397.tif 000018
【００３１】
【化２１】
0004488397.tif 000019
【００３２】
【化２２】
0004488397.tif 000020
【００３３】
上記コレステロール誘導体を始めとする本発明におけるステロイドの合成樹脂への添加量は合成樹脂１００重量部に対して０．１重量部〜５０重量部が好ましく、より好ましくは１〜２５重量部である。０．１未満では添加効果が得られず、５０重量部以上用いた場合は、ブリードやブルームの原因となったり、樹脂の強度を低下させたりする。
【００３４】
本発明の合成樹脂組成物は必要に応じて、フェノール系酸化防止剤、リン系酸化防止剤、チオエーテル系酸化防止剤、紫外線吸収剤、ヒンダードアミン系光安定剤などにより安定化することが好ましい。
【００３５】
上記フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４’−チオビス（６−第三ブチル−ｍ−クレゾール）、２，２’−メチレンビス（４−メチル−６−第三ブチルフェノール）、２，２’−メチレンビス（４−エチル−６−第三ブチルフェノール）、４，４’−ブチリデンビス（６−第三ブチル−ｍ−クレゾール）、２，２’−エチリデンビス（４，６−ジ第三ブチルフェノール）、２，２’−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、テトラキス〔３−（３，５−ジ第三ブチル−４−ヒドロキシフェニル）プロピオン酸メチル〕メタン、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５，５〕ウンデカン、トリエチレングリコールビス〔（３−第三ブチル−４−ヒドロキシ−５−メチルフェニル）プロピオネート〕などが挙げられ、合成樹脂１００重量部に対して、０．００１〜１０重量部、より好ましくは、０．０５〜５重量部が用いられる。なお添加量は、以下の他の酸化防止剤、紫外線吸収剤、光安定剤においても同様である。
【００３６】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４’−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２’−メチレンビス（４，６−第三ブチルフェニル）−２−エチルヘキシルホスファイト、２，２’−メチレンビス（４，６−第三ブチルフェニル）−オクタデシルホスファイト、２，２’−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−エチル−２−ブチルプロピレングリコールと２，４，６−トリ第三ブチルフェノールのホスファイトなどが挙げられる。
【００３７】
上記チオエーテル系酸化防止剤としては、例えば、チオジプロピオン酸ジラウリル、チオジプロピオン酸ジミリスチル、チオジプロピオン酸ジステアリル等のジアルキルチオジプロピオネート類およびペンタエリスリトールテトラ（β−アルキルメルカプトプロピオン酸エステル）類が挙げられる。
【００３８】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２，２’−メチレンビス（４−第三オクチル−６−（ベンゾトリアゾリル）フェノール）、２−（２’−ヒドロキシ−３’−第三ブチル−５’−カルボキシフェニル）ベンゾトリアゾール等の２−（２’−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β、β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン等のトリアリールトリアジン類が挙げられる。
【００３９】
上記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，４，４−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８−１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イル〕アミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イル〕アミノウンデカン等のヒンダードアミン化合物が挙げられる。
【００４０】
本発明の合成樹脂組成物は、必要に応じてｐ−第三ブチル安息香酸アルミニウム、芳香族リン酸エステル金属塩、ジベンジリデンソルビトール類などの造核剤、帯電防止剤、金属石鹸、ハイドロタルサイト、充填剤、顔料、滑剤、発泡剤等を添加してもよい。
【００４１】
【実施例】
実施例により本発明を詳細に示す。ただし、本発明は以下の実施例によりなんら制限されるものではない。
【００４２】
実施例１
未安定化ポリプロピレン（ハーキュレス社製：ｐｒｏｆａｘ６５０１）１００重量部にカルシウムステアレート０．１重量部、テトラキス［３−（３，５−ジ第三ブチル−４−ヒドロキシフェニル）プロピオン酸メチル］メタン０．１重量部、ビス（２，６−ジ第三ブチル−４−メチルフェニル）ペンタエリスリトールジホスファイト０．０５重量部および試料化合物（表−１記載）２０重量部を添加して押出機によりペレットに成形し、ＭＦＲ（２３０℃，荷重２．１６ｋｇ）を測定した。また、このペレットを２００℃で射出成形により厚さ１ｍｍの試験片を作成し、低温脆化温度を測定した。結果を表−１に示す。
【００４３】
【表１】
0004488397.tif 000021
【００４４】
実施例２
ビスフェノールＡのエチレンオキサイド付加重合物（平均分子量１０００）８％とエチレンテレフタレートオリゴマー９２％とを減圧下で溶融混練して共重合させた改質ポリエチレンテレフタレート７０重量部とガラス繊維３０重量部からなるガラス繊維強化ポリエチレンテレフタレート１００重量部に試料化合物１重量部を添加し、２３０℃二軸押出機で溶融混練してペレットに成形した。このペレットを用いて図１に示すＬ型筐状のコーナー用成形品（肉厚１ｍｍ）を射出成形し、型温度１１０℃での冷却時間を変えてノックピン跡のない成形品が得られる冷却時間を離型性として求めた。また、４１〜５０ショット目の成形品の表面を目視観察し、全ての成形品に曇りの無いものを〇、一部の成形品に曇りのあるものを△、全ての成形品に曇りのあるものを×として評価した。結果を表−２に示す。
【００４５】
【表２】
0004488397.tif 000022
【００４６】
実施例３
ポリカーボネート樹脂（三菱瓦斯化学社製：ユーピロンＳ−３０００）１００重量部に試料化合物（表−３記載）を添加してプラストミルを用いて２６０℃で５分間溶融混練した。混練後、シリンダー温度２５０℃、荷重５ｋｇでメルトインデックス（ＪＩＳ  Ｋ６７１９：ポリカーボネート成形材料、Ｋ７２１０：熱可塑性プラスチックの流れ試験方法では２８０℃，１．６ｋｇ）を測定した。また、所定のテストピースをプレスで作成して引っ張り強度（Ｋ６７１９、Ｋ７１１３）及び熱変形温度（Ｋ７２０６：ビカット軟化点）を用いた。結果を表−３に示す。
【００４７】
【表３】
0004488397.tif 000023
【００４８】
【発明の効果】
本発明のステロイドを合成樹脂に添加することにより、柔軟性や加工性に優れた合成樹脂組成物を提供する。
【図面の簡単な説明】
【図１】実施例２で成形したＬ型筐状のコーナー用成形品を示す。
【符号の説明】
１  成形品
【図１】
0004488397.tif 000025